(57)【特許請求の範囲】
【請求項１】
繊維断面が扁平比９〜１５の範囲内である扁平形であって、
繊度が６〜１０デシテックス、
繊維表面の繊維軸と垂直方向に０．２５〜１．５μｍの凹凸を有するアクリル系繊維（Ａ）を、パイル部全体を構成する繊維に対して４０〜８０重量％含有し、
且つ、扁平比が１〜４の範囲内である繊維断面を有し、繊度が２〜８デシテックスであるアクリル系繊維（Ｂ）を前記パイル部全体に対して２０〜６０重量％含有する
平均パイル長が１２〜３０ｍｍであることを特徴とするパイル布帛。
【請求項２】
前記パイル布帛は、さらに、扁平比３〜１５の範囲内である扁平形であって、繊度が１２〜３３デシテックスであるアクリル系繊維（Ｃ）をパイル部全体を構成する繊維に対して５〜２５重量％含有する請求項１に記載のパイル布帛。
【請求項３】
前記アクリル系繊維（Ｂ）が非収縮性アクリル系繊維である請求項１または２に記載のパイル布帛。
【請求項４】
前記アクリル系繊維（Ａ）を構成する重合体がアクリロニトリル３０〜７０重量％を含有する請求項１〜３のいずれか１項に記載のパイル布帛。
【請求項５】
前記アクリル系繊維（Ｂ）の繊維表面にオルガノポリシロキサンが付着されている請求項１〜４のいずれか１項に記載のパイル布帛。
【請求項６】
前記アクリル系繊維（Ａ）の繊維表面の繊維軸と垂直方向に形成される凹凸がセルロース誘導体により形成されている請求項１〜５のいずれか１項に記載のパイル布帛。
【発明の詳細な説明】
【技術分野】
【０００１】
本発明は毛さばき性に優れた天然毛皮並の触感を有するパイル（立毛）布帛製品に関する。
【背景技術】
【０００２】
一般に、天然毛皮を構成する立毛繊維は、根元部が太く、毛先部が細い、比較的長さの長い刺毛と細くて比較的長さの短い産毛からなり、ソフトでありながらリカバリー性に優れた風合いを有している。これに対し、合成繊維からなるパイル布帛商品は従来から数多く提案・上市されている。しかしながら、原料となる繊維が長さ方向に均一な太さを有するため、天然毛皮の根元の太さと同じ太さの合成繊維を用いると繊維のソフトさを著しく損ない、一方で、先端の太さと同じ太さの繊維を用いると腰のない風合いとなってしまう。従って、これらの原因により天然毛皮並みの触感を有するパイル製品は得られていないのが現状である。
【０００３】
これに対し、これまでにも様々な技術が開示されている。例えば、（特許文献１）では、０．２３０以下の繊維−繊維間の摩擦係数を有する収縮性繊維と扁平又は楕円断面を有する非収縮性繊維とからパイル布帛を構成することでソフト感、ブルーミング性及び立毛状のいずれも満たしうる技術が示されている。
【０００４】
また、（特許文献２）では、表面に凹凸形状を有するアクリル系合成繊維の繊維断面外周に沿って一定の中心線粗さを有するものは、シリコーン処理による効果が最大限発揮され、その結果、極めて優れた獣毛調の風合いを有する繊維を得ることが記されている。
【０００５】
一方で、異形断面繊維の使用や繊維の先端を分割する方法等も多く提案されている。例えば、（特許文献３）に示されるように、先端部が割繊するＹ字断面繊維を利用し、繊維の断面に力を加えて先端部を割繊させ、根元部の太さのわりには触感がソフトな独特の風合いを有するという技術がある。
【０００６】
また、（特許文献４）には、特定の単繊維繊度を有した繊維であって、かつ、この単繊維繊度と断面二次モーメントとの関係が一定関係を満たす亜鈴形、Ｙ字形、十字形断面を代表例とする異形断面繊維からなるパイル地製品に天然毛皮の風合いが発現することが示されている。
【０００７】
（特許文献５）、（特許文献６）、（特許文献７）では、特定の扁平比、繊度、及びこれらの繊維断面形状に起因した繊維表面の凹凸の数・大きさを有するパイル用原綿を用いることで毛さばき性、嵩高性及びソフトな触感を有するパイル地に関する技術が示されている。
【０００８】
さらには、（特許文献８）に、繊維の繊維断面形状を異形断面形状とし、この繊維断面形状をコントロールした繊維を刺毛部分に用い、その結果、特定の厚み−圧縮応力特性を示す触感に優れたパイル布帛を得ることが記されている。
【０００９】
しかしながら、このようにして得られたパイル布帛、もしくはこれらの原綿を用いて作成されたパイル布帛は、ソフト感、ボリューム感及びリカバリー性のすべてを十分に満足するものではない。
【特許文献１】特開平８−２６０２８９号公報
【特許文献２】特開平１１−２１７６９号公報
【特許文献３】特開平１−５１５６４号公報
【特許文献４】特開平１１−２１７７２５号公報
【特許文献５】特開平８−２６０２３４号公報
【特許文献６】特開平９−７８３７５号公報
【特許文献７】特開平９−７８３７８号公報
【特許文献８】特開平１０−１５８９５９号公報
【発明の開示】
【発明が解決しようとする課題】
【００１０】
本発明は、毛さばき性に優れた天然毛皮並の触感を有するパイル（立毛）布帛製品を得ようとするものである。
【課題を解決するための手段】
【００１１】
本発明は、繊維断面が扁平比９〜１５の範囲内である扁平形であって、繊度が６〜１０デシテックス、繊維表面の繊維軸と垂直方向に０．２５〜１．５μｍの凹凸を有するアクリル系繊維（Ａ）を、パイル部全体を構成する繊維に対して４０〜８０重量％含有し、且つ、扁平比が１〜４の範囲内である繊維断面を有し、繊度が２〜８デシテックスであるアクリル系繊維（Ｂ）を前記パイル部全体に対して２０〜６０重量％含有する平均パイル長が１２〜３０ｍｍであるパイル布帛に関するものである。
【００１２】
好ましい形態としては、扁平比３〜１５の範囲内である扁平形であって、繊度が１２〜３３デシテックスであるアクリル系繊維（Ｃ）をパイル部全体を構成する繊維に対して５〜２５重量％含有するパイル布帛に関するものである。
【００１３】
また、このときの前記アクリル系繊維（Ｂ）は非収縮性アクリル系繊維であることが好ましい。さらに、該アクリル系繊維（Ａ）を構成する重合体のアクリロニトリル重量は、特に限定されないが、より好ましくは３０〜７０重量％である。
【００１４】
前記アクリル系繊維（Ｂ）の繊維表面にオルガノポリシロキサンが付着しているのが好ましい。また、前記アクリル系繊維（Ａ）の繊維表面の繊維軸と垂直方向に形成される凹凸がセルロース誘導体により形成されることで本発明の効果が顕著になる。
【発明を実施するための最良の形態】
【００１５】
本発明に係るパイル布帛によれば、天然毛皮が有する良好な毛さばき性を得ることができる。
【００１６】
本発明は、繊維断面が扁平比９〜１５の範囲内である扁平形であって、繊度が６〜１０デシテックス、繊維表面の繊維軸と垂直方向に０．２５〜１．５μｍの凹凸を有するアクリル系繊維（Ａ）を、パイル部全体を構成する繊維に対して４０〜８０重量％含有し、且つ、扁平比が１〜４の範囲内である繊維断面を有し、繊度が２〜８デシテックスであるアクリル系繊維（Ｂ）を前記パイル部全体に対して２０〜６０重量％含有する平均パイル長が１２〜３０ｍｍであるパイル布帛に関するものである。
【００１７】
ここでいう扁平比とは、繊維断面の長軸の長さと短軸の長さの比であり、より詳しくは、長軸の長さを短軸の長さで割った値で表されものである。また、扁平形とは楕円形、交差円形、繭形、だるま形、ドッグボーン形、リボン形よりなる群から選ばれる断面形状である。
【００１８】
前記アクリル系繊維（Ａ）の扁平比が９未満では、混用する繊維の繊度にもよるが、混用する繊維の繊度が細い場合に収束が起こり、パイル布帛として毛さばき性が悪くなる傾向があり、一方、扁平比が１５を超えると、該アクリル系繊維（Ａ）の繊度が比較的小さいことからパイル布帛としてリカバリー性の乏しいものとなる傾向がある。
【００１９】
リカバリー性に乏しいとは、パイル布帛の真上から垂直方向から荷重をかけた後、その荷重を取り除いてもなおパイルを構成する繊維が、圧縮されていた状態から初期の状態に戻りにくいことを意味する。
【００２０】
さらに、繊度が６デシテックス未満では、アクリル系繊維（Ａ）の扁平比が比較的高いことからボリューム感にかけレジリエンスの弱いものとなってしまい、一方、１０デシテックスを超えるとやや触感のハードなものとなる傾向があり好ましくない。
【００２１】
また、前記アクリル系繊維（Ａ）の繊維表面の繊維軸と垂直方向に形成される凹凸が０．２５μｍ未満であった場合、本発明に記した繊維構成を行なった場合であっても、パイル布帛にべとつきが発生するなど、優れた毛さばき性を発揮せず、従来品と有意差のないものとなってしまう。一方、１．５μｍを超える場合は、触感がガサツキ、また、繊維自体が割れやすくなり紡績性等の加工性が低下する傾向がある。
【００２２】
このようなアクリル系繊維（Ａ）の構成割合がパイル部全体を構成する繊維に対して４０重量％未満では、パイル布帛において、繊維断面形状、繊度、表面凹凸を規定した前記アクリル系繊維（Ａ）の特徴が発揮されず、やはり、従来品と差がなく優れた毛さばき性を有さないものとなってしまい、一方、８０重量％を超えるとスライバー強度が弱くカード等の加工性が低下するほか、形成されるパイル布帛もボリューム感及びレジリエンスに乏しいものとなってしまう。
【００２３】
好ましい形態としては、前記アクリル系繊維（Ａ）をパイル部全体を構成する繊維に対して４０〜８０重量％、より好ましくは、５０〜７５重量％の割合で含有し、且つ、扁平比が１〜４、好ましくは、１．５〜３．５の範囲内である繊維断面で、繊度が２〜８デシテックス、より好ましくは３〜５．７デシテックスであるアクリル系繊維（Ｂ）をパイル部全体に対して２０〜６０重量％、好ましくは、２５〜５０％の割合で含有するものである。
【００２４】
前記アクリル系繊維（Ａ）の割合がパイル部全体を構成する繊維に対して４０重量％未満であれば、先述したような理由から従来品と差がなく優れた毛さばき性を有さず、一方、８０重量％を超える場合には、パイル布帛を触ったときに該アクリル系繊維（Ｂ）を混用している効果が少なく、ボリューム感及びリカバリー性に乏しいものとなってしまう。
【００２５】
さらに、前記アクリル系繊維（Ｂ）の繊維断面の扁平比として４を超えるものは、前記アクリル系繊維（Ａ）と混合した場合、パイル部を構成するすべての繊維の扁平比が大きくなってしまいボリューム感にかけ、レジリエンスも弱いものとなってしまう。
【００２６】
繊度が２デシテックス未満では、混合する該アクリル系繊維（Ａ）の扁平比が大きいことから、やはり、ボリューム感にかけレジリエンスの弱いものとなってしまい、一方、繊度が８デシテックスを超える場合には、混用する前記アクリル系繊維（Ａ）の扁平比は大きいもののこれらと併用することでハードな触感となってしまう傾向がある。
【００２７】
前記アクリル系繊維（Ｂ）の混合割合がパイル部全体を構成する繊維に対して２０重量％未満では、パイル布帛を触ったときにアクリル系繊維（Ｂ）を混用している効果が少なく、ボリューム感及びリカバリー性に乏しく、一方、６０重量％を超えるとアクリル系繊維（Ａ）を混合している効果が小さく、収束傾向であり良好な毛さばき性を発現しない。
【００２８】
さらに好ましい形態としては、扁平比３〜１５、好ましくは６〜１３である繊維断面で、繊度１２〜３３デシテックス、好ましくは１５〜２５デシテックスであるアクリル系繊維（Ｃ）をパイル部全体を構成する繊維に対して５〜２５重量％、好ましくは、１０〜２０重量％含有してなるパイル布帛である。
【００２９】
アクリル系繊維（Ｃ）を混用する目的、効果としては、天然毛皮の有する刺毛感を出すためであり、これらを考慮した場合、扁平比が３未満では、前記アクリル系繊維（Ｃ）の繊度が太いことから刺毛感以上に触感の硬いものとなってしまい、一方、扁平比が１５を超えると、前記アクリル系繊維（Ｃ）の繊度が比較的大きいことから繊維断面が強調された視覚的に異物感を感じるものとなってしまう。ここでいう刺毛感とは、天然の毛皮に触れたときに感じることのできるソフトな触感の中にも感じることのできる立毛感のことである。
【００３０】
また、繊度が１２デシテックス未満では、期待効果である刺毛感が発現しにくく、一方、３３デシテックスを超えると単繊維繊度が太く触感のハードなものとなってしまう。
【００３１】
この時、パイル部全体を構成する繊維に対して該アクリル系繊維（Ｃ）の割合が５重量％未満では前記アクリル系繊維（Ｃ）をブレンドしている効果が充分ではなく、逆に、２５重量％を超えると、該アクリル系繊維の繊度が大きいことから刺毛感以上に異物が混入したようなひっかかりのある触感のものとなってしまい好ましくない。
【００３２】
また、本発明の好ましいパイル布帛の形態としては、平均のパイル長の範囲が、パイル値用の下限値として１２ｍｍ、好ましくは１３ｍｍ、より好ましくは１５ｍｍで、上限値としては３０ｍｍ、好ましくは２８ｍｍ、より好ましくは２５ｍｍである。平均パイル長の下限値については、パイル長１２ｍｍ未満では、触感のハードなものとなってしまい好ましくなく、パイル長１２ｍｍでは、触感は、ややハードとなるが、本発明の特徴であるソフト感とボリューム感の両立を著しく阻害するものではない。パイル長１３ｍｍは、ソフト感とボリューム感の両立する下限値である。またパイル長１５ｍｍで最適なソフト感とボリューム感のり両立したパイル布帛が得られる。一方、パイル長の上限値については、パイル長３０ｍｍを超えるとレジリエンスに乏しいものとなってしまい好ましくない、パイル長３０ｍｍは極めてソフトであるが、レジリエンスとしては、限界とる値である。パイル長２８ｍｍは、良好なレジリエンスが得られ、パイル長２５ｍｍで最適なレジリエンスとソフト感が得られる。このことより、最も良好なパイル布帛の形態は、パイル長が１５〜２５ｍｍの範囲にあるパイル布帛である。
【００３３】
また、前記アクリル系繊維（Ｂ）は非収縮性アクリル系繊維であることがより好ましい。前記アクリル系繊維（Ｂ）が収縮性繊維であった場合、パイル製造工程のテンタリングによる収縮性繊維の収縮によってアクリル系繊維（Ａ）を巻き込む形で収縮を発現し少なからずパイル部根元の毛さばき性の損なわれたものとなってしまう傾向がある。
【００３４】
この時の非収縮繊維とは、乾熱収縮率が５％未満のものをいう。乾熱収縮率とは、まず、収縮前の繊維を８．８３×１０-3ｃＮ／ｄｔｅｘ荷重下で試料長（Ｌｂ）を測定し、次にこの繊維試料を無荷重下の状態にて均熱オーブン中で１３０℃×２０分の処理を行ない、この時の収縮後の試料長をＬａとして次式より算出されるものである。
【００３５】
乾熱収縮率（％）＝［（Ｌｂ−Ｌａ）／Ｌｂ］×１００
さらには、本発明におけるアクリル系繊維（Ａ）を構成する重合体のアクリロニトリル重量は特に限定されないが、より好ましくはアクリロニトリル３０〜７０重量％、このとき、アクリロニトリルと共重合可能な他のビニル系モノマーを６５〜２重量％及びこれらと共重合可能なスルホン酸基含有ビニル系モノマー０〜１０重量％よりなる共重合体である。前記アクリロニトリルと共重合可能なビニル系モノマーとしては、塩化ビニル、塩化ビニリデン、臭化ビニル、臭化ビニリデン等に代表されるハロゲン化ビニル及びハロゲン化ビニリデン類、アクリル酸、メタクリル酸に代表される不飽和カルボン酸類及びこれらの塩類、アクリル酸メチルやメタクリル酸メチルに代表されるアクリル酸エステルやメタクリル酸エステル、グリシジルメタクリレート等に代表される不飽和カルボン酸のエステル類、酢酸ビニルや酪酸ビニルに代表されるビニルエステル類、アクリルアミドやメタクリルアミドに代表されるビニル系アミド類、メタリルスルホン酸やその他ビニルピリジンやメチルビニルエーテル、メタクリロニトリル等公知のビニル化合物があり、これらの１種あるいは２種以上を共重合して得られるアクリル系共重合体であってもよい。
【００３６】
また、前記スルホン酸基含有ビニル系モノマーとしては、スチレンスルホン酸、パラスチレンスルホン酸、アリルスルホン酸、メタリルスルホン酸、パラメタクリロイルオキシベンゼンスルホン酸、メタクリロイルオキシプロピルスルホン酸、又はこれらの金属塩類及びアミン塩類等を用いることができる。
【００３７】
さらに、本発明のパイル布帛を形成する前記アクリル系繊維（Ｂ）の表面にオルガノポリシロキサンを付着させることで本発明の効果が顕著になる。この場合、アクリル系繊維（Ａ）には前記オルガノシロキサンを付着させても付着させなくてもどちらでもかまわない。
【００３８】
前記オルガノシロキサンとしては、ジメチルポリシロキサン、アミノ変性シリコーン、エポキシ変性シリコーン、カルボキシ変性シリコーンから選ばれる少なくとも一種類を用いるのが好ましい。前記のオルガノポリシロキサンは処理液の形で繊維表面に付着させるが、処理液を付着させた後に９０℃以上の温度で処理することで柔軟効果をより発揮することができ、この処理温度のさらに好ましい温度範囲としては１００℃以上である。また、上記オルガノポリシロキサンを主体とする処理液はその粘度調節と経時安定性より界面活性剤を用いてオルガノポリシロキサンを水中で乳化したものであることが好ましく、さらに、この乳化状処理液は繊維との親和性を増すために５００ｃｐ（常温）以下の粘度であることが好ましい。繊維表面へのオルガノポリシロキサンの付着量は繊維重量に対して０．０１〜０．７重量％、好ましくは０．０３〜０．５重量％であるのが好ましい。０．０１重量％未満ではヌメリ感が小さく天然毛皮調の風合いを与えにくく、一方、０．７重量％を超えるとベタツキ感が生じ風合いを損なう恐れがある。
【００３９】
本発明のパイル布帛を形成する前記アクリル系繊維（Ｂ）の繊維表面の繊維軸方向に形成される凹凸がセルロース誘導体により形成されることで本発明の効果が顕著になる。前記セルロース誘導体としては、酢酸セルロース、プロピオン酸セルロース、酪酸セルロース等のセルロースエステルがより好ましい。
【実施例】
【００４０】
以下、実施例によって本発明を具体的に説明するが、本発明は何等これらに限定されるものではない。実施例の記載に先立ち、分析測定条件及び評価方法について説明する。
【００４１】
（１）繊度測定
繊度は、オートバイブロ式繊度測定機Ｄｅｎｉｅｒ  Ｃｏｍｐｕｔｅｒ  ＤＣ−１１（サーチ制御電気製）を使用して測定し、サンプル数ｎ＝２５の平均値を使用した。
【００４２】
（２）扁平比測定
Ｓ−３５００Ｎ走査電子顕微鏡（日立製作所製）を使用し、イオンコーターＩＢ−３型（エイコー・エンジニアリング製）でＡｕ蒸着した繊維断面を観察し、繊維断面の長軸幅と短軸幅とを測定した。長軸幅及び短軸幅はｎ＝２５の平均値を使用した。この長軸幅及び短軸幅から扁平比＝長軸幅／短軸幅を求めた。
【００４３】
（３）繊維表面の高低差測定
一本の繊維をスライドガラス上に無緊張状態のまま両面テープで固定し、キーエンス社製レーザー顕微鏡を使用して、繊維軸方向に垂直な方向１０ケ所について測定を行なった。凹凸の測定方法は、縦軸に凹凸の高さ、横軸に繊維外周方向の長さとすることにより繊維表面の形状を波形化して表し、このときの、凸部の最大値５点の平均値と凹部の最小値５点の平均との差を高低差とした。このときの１ケ所における測定範囲はいずれも１０μｍで行ない、１０ケ所についての平均値を高低差として示した。また、これらの値は、カットオフ値０．０８ｍｍ設定で自動傾き補正を行なった値である。プローブ顕微鏡の測定条件は、対物レンズ：１５０倍、内臓レンズ：２０倍、スキャンピッチ０．０５μｍであった。
【００４４】
（４）ハイパイル布帛の作成
得られた繊維に対し、油剤付与、機械クリンプ付与およびカット等の必要な処理、操作を行った。この時の機械クリンプとは、ギアークリンプ法やスタフィングボックス法などの公知の方法で得られたクリンプをいい、特に限定されるものではないが、好ましいクリンプ形状としては、捲縮度４〜１５％、好ましくは５〜１０％。クリンプの山数としては６〜１５山／インチ、好ましくは８〜１３山／インチの範囲であるのが良い。前記した捲縮度とはＪＩＳ−Ｌ１０７４に代表される測定法によって得られるものである。その後、これらの繊維をカットし、スライバー編機にてパイル布帛を編成した。次いで１２０℃でプレポリッシング処理とプレシャーリング処理を行ないパイル長を揃えた後、パイル裏面にアクリル酸エステル系接着剤でバックコーテイングを行なった。その後、１５５℃のポリッシング、続いてブラッシングを行ない、さらに１３５℃、１２０℃、９０℃でポリッシングとシャーリングを組み合わせ（各工程２回ずつ）、立毛表層部のクリンプを除去することで一定のパイル長を持つ立毛布帛を作成した。
【００４５】
（５）パイル布帛の触感評価
前記のように作成したパイル布帛に対し、毛サバキ性の観点から４段階評価による触感官能的評価を行ない、以下の基準で評価した。
【００４６】
Ａ：優れた毛サバキ性を有し極めて天然毛皮に近い触感を与える。
【００４７】
Ｂ：良好な毛サバキ性を有し天然毛皮に近い触感を与える。
【００４８】
Ｃ：天然毛皮と比較し毛サバキ性がやや劣る。
【００４９】
Ｄ：毛サバキ性が不十分であり天然毛皮として似つかわしくない。
【００５０】
（６）平均パイル長の測定
パイル布帛中のパイル部を構成している繊維を毛並みが揃うように垂直に立たせ、ノギスを用いることで、パイル部を構成している繊維の根元から長パイル部あるいは短パイル部の先端までのそれぞれの長さ（パイル布帛裏面からの長さではない）の測定を１０ヶ所について行ない、その平均値を平均パイル長とした。
【００５１】
（製造例１〜５）
アクリロニトリル４９重量部、塩化ビニル５０重量部とスチレンスルホン酸ナトリウム１重量部よりなるアクリル系共重合体をアセトンに溶解し、さらに前記アクリル系共重合体１００重量部に対し、０．８μｍ以下の粒度分布を持つ分散性に優れた酸化チタン［堺化学工業株式会社製、Ａ−１６０］を２．３重量部と酢酸セルロース２．５重量部とを加えたものを紡糸原液として孔径０．０４×０．６５ｍｍ、孔数７１３３の紡糸口金を通し、アセトン濃度が３０％の水溶液による凝固浴槽に湿式紡糸し、次いでアセトン濃度が３５％と２５％の水溶液である２つの浴槽を通し２．０倍の延伸を行ない、その後７５℃の水洗浴槽にて前記の延伸と合わせて３．０倍の１次延伸を行なった。その後、得られた繊維に油剤を付与した後、１２５℃の雰囲気下で乾燥させ、さらに１２５℃で最終ドラフト６．５倍になるように延伸を行ない、続いて、１４５℃の乾熱雰囲気下で緩和熱処理により７．８デシテックス（製造例１）、５．６デシテックス（製造例２）、６．５デシテックス（製造例３）、９．５デシテックス（製造例４）、１１デシテックス（製造例５）の繊維を得た。この時の扁平比はいずれも１２であった。
【００５２】
（製造例６）
製造例１と同様の紡糸原液を用い、孔径０．０５×０．４３ｍｍ、孔数８３３３の紡糸口金を通し、製造例１と同様の紡糸条件にて７．８デシテックス、扁平比７．６の繊維を得た。
【００５３】
（製造例７）
添加物として、酸化チタンと酢酸セルロースを加えていないこと以外は、製造例１と同様の条件にて製造することによって、７．８デシテックス、扁平比１２の繊維を得た。
【００５４】
（製造例８）
アクリロニトリル９３重量部、酢酸ビニル７重量部よりなるアクリル系共重合体をジメチルアセトアミド（ＤＭＡｃ）に溶解し、さらに、前記アクリル系共重合体１００重量部に対し０．８μｍ以下の粒度分布を持つ分散性に優れた酸化チタン［堺化学工業株式会社製、Ａ−１６０］２．０重量部を加えたものを紡糸原液として孔径０．０４×０．６５ｍｍ、孔数７１３３の紡糸口金を通し、ＤＭＡｃ濃度が６０％の水溶液による凝固浴槽に湿式紡糸し１．６倍の延伸を行なった。続いて、この凝固糸を沸水中で溶剤を洗浄しながら５．０倍に延伸後、１３０℃の熱ローラーで乾燥を行なった。その後、２．５Ｋｇ／ｃｍ2Ｇの加圧水蒸気雰囲気下で緩和熱処理することで７．８デシテックスの繊維を得た。この時の扁平比は１３であった。
【００５５】
表１に製造例１〜８で得られた繊維の組成並びに特徴を記す。
【００５６】
【表１】
0004734246.tif 000002
【００５７】
以下の実施例及び比較例に用いた繊維の「カネカロン（登録商標）」ＲＣＬとファンクルＨ１０５はアクリル系非収縮繊維で、「カネカロン（登録商標）」ＡＨはアクリル系非収縮繊維でオルガノポリシロキサンを付着したもの。また「カネカロン（登録商標）」ＡＨＤはアクリル系収縮繊維でオルガノポリシロキサンを付着したものである。
【００５８】
（実施例１、２）
製造例１で得られた繊維にクリンプ付与を行なった後３８ｍｍにカットした。次いで、この繊維を詰め密度０．３０ｇ／ｃｍ3でオーバーマイヤー染色機に詰め、染色処理を行った。この時の染色処方は、Maxilon Yellow 2RL 200% 0.0228%omf("omf"は"on the mass of fiber"の略)、 Maxilon Red GRL 150% 0.0075%omf、 Maxilon Blue GRL 300% 0.0063%omf（以上チバ・スペシャルティ・ケミカルズ社製）の染料とレベノール  ＷＸ（花王社製）０．５％ｏｍｆ及びウルトラＭＴ＃１００（ミテジマ化学社製）０．５ｇ／Ｌの染色助剤を配合した染色処方で、室温から３℃／分で昇温し９８℃に達したところで６０分保温染色した。一方、市販のアクリル系繊維「カネカロン（登録商標）」ＡＨ（株式会社カネカ製）を上記と同条件下で染色を行ない、これらを７０重量％と３０重量％（実施例１）、これらを５０重量％と５０重量％（実施例２）の割合でを混綿しパイル布帛を作成した。この時のパイル布帛の最終目付はいずれも６５０ｇ／ｍ2であり、実施例１の平均パイル長は１８ｍｍ、実施例２の平均パイル長は２２ｍｍに切り揃えた。得られたパイル布帛は表２に示したようにいずれも毛さばき性に優れた極めて獣毛に近い触感を有するものであった。
【００５９】
【表２】
0004734246.tif 000003
【００６０】
なお、実施例１に使用した「カネカロン（登録商標）」ＡＨは３．３ｄｔｅｘ、３８ｍｍの繊維断面の扁平比は３、実施例２に使用した「カネカロン（登録商標）」ＡＨは５．６ｄｔｅｘ、３８ｍｍの繊維断面の扁平比は３であった。
【００６１】
（実施例３、４）
製造例３及び製造例４で得られた繊維について、実施例１と同様に、クリンプ付与、カット、染色処理を行った、さらに、これらの繊維と同条件で染色を行なったアクリル系繊維「カネカロン（登録商標）」ＡＨ３．３ｄｔｅｘ、３８ｍｍ（株式会社カネカ製）を５０重量％と５０重量％の割合で混綿しパイル布帛の作成を行なった。この時のパイル布帛の最終目付は６５０ｇ／ｍ2であり、平均パイル長は１８ｍｍに切り揃えた。得られたパイル布帛は表２に示したようにいずれも良好な毛サバキ性を有し天然毛皮に近い触感を与えるものであった。同様に、「カネカロン（登録商標）」ＡＨ３．３ｄｔｅｘ、３８ｍｍの繊維断面の扁平率は３であった。
【００６２】
（実施例５）
製造例１で得られた繊維について、実施例１と同様に、クリンプ付与、カット、染色処理を行った、さらに、これらの繊維と同条件で染色を行なったアクリル系繊維「カネカロン（登録商標）」ＡＨ３．３ｄｔｅｘ、３８ｍｍ（株式会社カネカ製）及びアクリル系繊維「カネカロン（登録商標）」ＲＣＬ１７ｄｔｅｘ、５１ｍｍ（株式会社カネカ製）を順に６０重量％、２５重量％、１５重量％の割合で混綿しパイル布帛を作成した。この時のパイル布帛の最終目付は６５０ｇ／ｍ2であり、平均パイル長は１８ｍｍに切り揃えた。得られたパイル布帛は表２に示したように毛さばき性に優れた極めて獣毛に近い触感を有するものであった。なお、「カネカロン（登録商標）」ＡＨ３．３ｄｔｅｘ、３８ｍｍの繊維断面の扁平比は３で、「カネカロン（登録商標）」ＲＣＬ１７ｄｔｅｘ、５１ｍｍの繊維断面の扁平比は７．５であった。
【００６３】
（実施例６）
製造例１で得られた繊維について、実施例１と同様に、クリンプ付与、カット、染色処理を行った、さらに、これらの繊維とアクリル系繊維「カネカロン（登録商標）」ＡＨＤ（１０）４．４ｄｔｅｘ、３２ｍｍ（株式会社カネカ製）を５０重量％と５０重量％の割合で混綿しパイル布帛の作成を行なった。この時のパイル布帛の最終目付は５５０ｇ／ｍ２であり、平均パイル長は１５ｍｍに切り揃えた。得られたパイル布帛は表２に示したように良好な毛サバキ性を有し天然毛皮に近い触感を与えるものであった。なお、「カネカロン（登録商標）」ＡＨＤ４．４ｄｔｅｘ、３２ｍｍの繊維断面の扁平比は３、収縮率は３２％であった。
【００６４】
（実施例７）
製造例８で得られた繊維について、実施例１と同様に、クリンプ付与、カット、染色処理を行った、さらに、これらの繊維と同条件で染色を行なったアクリル系繊維「カネカロン（登録商標）」ＡＨ３．３ｄｔｅｘ、３８ｍｍ（株式会社カネカ製）を５０重量％と５０重量％の割合で混綿しパイル布帛の作成を行なった。この時のパイル布帛の最終目付は６５０ｇ／ｍ2であり、平均パイル長は１８ｍｍに切り揃えた。得られたパイル布帛は表２に示したように良好な毛サバキ性を有し天然毛皮に近い触感を与えるものであった。
同様に、「カネカロン（登録商標）」ＡＨ３．３ｄｔｅｘ、３８ｍｍの繊維断面の扁平比は３であった。
【００６５】
（比較例１）
製造例１で得られた繊維について、実施例１と同様に、クリンプ付与、カット、染色処理を行った、さらに、これらの繊維と同条件で染色を行なったアクリル系繊維「カネカロン（登録商標）」ＡＨ３．３ｄｔｅｘ、３８ｍｍ（株式会社カネカ製）を７０重量％と３０重量％の割合で混綿しパイル布帛の作成を行なった。この時のパイル布帛の最終目付はいずれも６５０ｇ／ｍ2であり、平均パイル長は３５ｍｍに切り揃えた。得られたパイル布帛は表２に示したように毛サバキ性が不十分であり天然毛皮として似つかわしくないものであった。同様に、「カネカロン（登録商標）」ＡＨ３．３ｄｔｅｘ、３８ｍｍの繊維断面の扁平比は３であった。
【００６６】
（比較例２〜５）
製造例２および５〜７で得られた繊維について、実施例１と同様に、クリンプ付与、カット、染色処理を行った、さらに、これらの繊維と同条件で染色を行なったアクリル系繊維「カネカロン（登録商標）」ＡＨ３．３ｄｔｅｘ、３８ｍｍ（株式会社カネカ製）を７０重量％と３０重量％の割合で混綿しパイル布帛の作成を行なった。この時のパイル布帛の最終目付はいずれも６５０ｇ／ｍ2であり、平均パイル長は１８ｍｍに切り揃えた。得られたパイル布帛は表２に示したように天然毛皮と比較し毛サバキ性がやや劣る、もしくは、毛サバキ性が不十分であり天然毛皮として似つかわしくないものであった。同様に、「カネカロン（登録商標）」ＡＨ３．３ｄｔｅｘ、３８ｍｍの繊維断面の扁平比は３であった。
【００６７】
（比較例６）
製造例１で得られた繊維について、実施例１と同様に、クリンプ付与、カット、染色処理を行った、さらに、これらの繊維と同条件で染色を行なったアクリル系繊維「カネカロン（登録商標）」ＡＨ３．３ｄｔｅｘ、３８ｍｍ（株式会社カネカ製）を３０重量％と７０重量％の割合で混綿しパイル布帛の作成を行なった。この時のパイル布帛の最終目付は６５０ｇ／ｍ2であり、平均パイル長は１８ｍｍに切り揃えた。得られたパイル布帛は表２に示したように天然毛皮と比較し毛サバキ性がやや劣るものであった。同様に、「カネカロン（登録商標）」ＡＨ３．３ｄｔｅｘ、３８ｍｍの繊維断面の扁平比は３であった。
【００６８】
（比較例７〜８）
製造例１で得られた繊維について、実施例１と同様に、クリンプ付与、カット、染色処理を行った、さらに、これらの繊維と同条件で染色を行なったアクリル系繊維「カネカロン（登録商標）」ＲＣＬ７．８ｄｔｅｘ、３８ｍｍ（株式会社カネカ製）を７０重量％と３０重量％（比較例７）、これらの繊維と同条件で染色を行なったアクリル繊維「ファンクル（登録商標）」Ｈ１０５  ５．６ｄｔｅｘ、３８ｍｍ（三菱レイヨン株式会社製）を７０重量％と３０重量％（比較例８）、の割合で混綿し、パイル布帛の作成を行なった。この時のパイル布帛の最終目付は６５０ｇ／ｍ2であり、平均パイル長は２０ｍｍに切り揃えた。得られたパイル布帛は表２に示したように毛サバキ性が不十分であり天然毛皮として似つかわしくないものであった。なお、「カネカロン（登録商標）」ＲＣＬ７．８ｄｔｅｘ、３８ｍｍの扁平比は６．０、また、「ファンクル（登録商標）」Ｈ１０５  ５．６ｄｔｅｘ、３８ｍｍの扁平比は１０．５であった。
［産業上の利用可能性］
【００６９】
本発明に係るパイル布帛によれば、天然毛皮が有する良好な毛さばき性を得ることができ、天然毛皮並の触感を有するパイル布帛製品等に有用である。